(57)【要約】【課題】  体液の吸収前及び吸収後双方において、吸収性物品の肌当接面側の柔らかさと、トップシート表面の柔らかさとに優れた吸収性物品を提供する。【解決手段】  液透過性のトップシートと、液不透過性のバックシートと、トップシートとバックシートとの間に配置された吸収体と、を備え、肌当接面側において、体液吸収後における第１状態の体液吸収前における第２状態に対する比率として、１.０倍以上１．５倍以下の圧縮硬さ、０．４５倍以上０．６５倍以下の圧縮仕事量、０．３０倍以上０．４５倍以下の圧縮率、０．７倍以上０．９倍以下のＭＩＵ、及び０．８５倍以上０．９５倍以下のＭＭＤを有することを特徴とする吸収性物品である。【選択図】図１
2016220752.tif 000002
【特許請求の範囲】
【請求項１】
吸収性物品であって、
液透過性のトップシートと、
液不透過性のバックシートと、
前記トップシートと前記バックシートとの間に配置された吸収体と、を備え、
肌当接面側において、体液吸収後における第１状態の体液吸収前における第２状態に対する比率として、１.０倍以上１．５倍以下の圧縮硬さ、０．４５倍以上０．６５倍以下の圧縮仕事量、０．３０倍以上０．４５倍以下の圧縮率、０．７倍以上０．９倍以下のＭＩＵ、及び０．８５倍以上０．９５倍以下のＭＭＤを有することを特徴とする吸収性物品。
【請求項２】
さらに、前記肌当接面側において、前記第１状態が０．５０以上０．７０以下かつ前記第２状態が０．５０以上０．７０以下の前記圧縮硬さ、前記第１状態が５．５以上９．０以下、かつ前記第２状態が３．０以上５．０以下の前記圧縮仕事量、前記第１状態が４０以上６０以下かつ前記第２状態が１５以上３０以下の前記圧縮率、前記第１状態が０．２０以上０．３５以下かつ前記第２状態が０．２０以上０．３５以下の前記ＭＩＵ、及び前記第１状態が０．０１３５以上０．０１７以下かつ前記第２状態が０．０１３５以上０．０１７以下の前記ＭＭＤを有することを特徴とする請求項１に記載の吸収性物品。
【発明の詳細な説明】
【技術分野】
【０００１】
本発明は、吸収性物品に関する。
【背景技術】
【０００２】
一般的に、軽失禁パッド、尿取りパッド、使い捨ておむつ、生理用ナプキン等の吸収性物品は、液透過性のトップシートと、液不透過性のバックシートと、両シートの間に配置された吸収体と、で構成されている。これにより、尿、汗、血液等の体液は、トップシートを通って吸収体に吸収・保持され、バックシートにより外部へ漏れないようになっている。このような吸収性物品に求められる物性の一つとして、皮膚と直接接触する領域であるトップシート側の柔らかさがあげられる。
【０００３】
これまで、トップシート側の柔らかさ等を向上させるために、トップシートの基材に様々な改良が行われてきた。例えば、特許文献１には、繊度が０．１デシテックス以上、５デシテックス以下のポリオレフィン系繊維からなる長繊維不織布で構成され、親水性向上処理がなされており、目付が５ｇ／ｍ２以上８０ｇ／ｍ２以下、かつ、擦過刺激指数が１３以下である衛生材料用トップシートが開示されている。また、特許文献２には、エアースルー法で得られた不織布からなるトップシートを備え、不織布における熱風の吹き付け面が着用者の肌に対向するように不織布が配されており、熱風吹き付け面を構成する繊維の繊維径が１１〜１８μｍである吸収性物品が開示されている。
【先行技術文献】
【特許文献】
【０００４】
【特許文献１】特開２００３−０５２７５２号公報
【特許文献２】特開２００４−１６６８３１号公報
【発明の概要】
【発明が解決しようとする課題】
【０００５】
しかしながら、装着したときに感じる吸収性物品の柔らかさは、体液がトップシートを通過、吸収体に吸収される過程で変化が生じ、体液吸収前に柔らかい感触のトップシートを備える吸収性物品であっても、吸収後に柔らかさが維持できないものがあることが分かった。
【０００６】
本発明は、上記課題に鑑みなされたものであり、体液の吸収前及び吸収後双方において、吸収性物品の肌当接面側の柔らかさと、トップシート表面の柔らかさとに優れた吸収性物品を提供することを目的とする。
【課題を解決するための手段】
【０００７】
（１）本願発明に係る１つの態様は、吸収性物品であって、液透過性のトップシートと、
液不透過性のバックシートと、上記トップシートと上記バックシートとの間に配置された吸収体と、を備え、肌当接面側において、体液吸収後における第１状態の体液吸収前における第２状態に対する比率として、１.０倍以上１．５倍以下の圧縮硬さ、０．４５倍以上０．６５倍以下の圧縮仕事量、０．３０倍以上０．４５倍以下の圧縮率、０．７倍以上０．９倍以下のＭＩＵ、及び０．８５倍以上０．９５倍以下のＭＭＤを有することを特徴とする。
（２）  本発明の他側面に係る吸収性物品は、上記（１）記載の吸収性物品であって、さらに、上記肌当接面側において、上記第１状態が０．５０以上０．７０以下かつ上記第２状態が０．５０以上０．７０以下の上記圧縮硬さ、上記第１状態が５．５以上９．０以下、かつ上記第２状態が３．０以上５．０以下の上記圧縮仕事量、上記第１状態が４０以上６０以下かつ上記第２状態が１５以上３０以下の上記圧縮率、上記第１状態が０．２０以上０．３５以下かつ上記第２状態が０．２０以上０．３５以下の上記ＭＩＵ、及び上記第１状態が０．０１３５以上０．０１７以下かつ上記第２状態が０．０１３５以上０．０１７以下の上記ＭＭＤを有することを特徴とする。
【発明の効果】
【０００８】
本発明によれば、吸収性物品を上記の様な構成にすることにより、体液の吸収前及び吸収後双方において、吸収体全体の柔らかさと、トップシート表面の柔らかさとに優れた吸収性物品を提供することができるものである。
【図面の簡単な説明】
【０００９】
【図１】圧縮硬さの測定方法を説明するためのグラフである。
【発明を実施するための形態】
【００１０】
本発明の実施形態に係る吸収性物品について詳細に説明する。なお、実施形態の説明は、全体を通して同じ要素には同じ番号を付している。本明細書の説明において、体液とは、尿、血液や軟便中の水分等の体内から体外に排出された液体をいう。さらにまた、吸収性物品の着用時とは、吸収性物品の装着時及び着用後の少なくとも一方を示す。なお、本明細書の説明において、吸収性物品の長手方向とは、吸収性物品が着用されたときに着用者の前後にわたる方向であり、吸収性物品の幅方向とは、長手方向に対して横又は直交する方向である。
【００１１】
本発明の実施形態に係る吸収性物品としては、例えば、軽失禁パッド、パンティーライナー、紙おむつ、紙おむつライナー、生理用ナプキンが例示されるが、これに限定されるものではなく、その他の吸収性物品であってもよい。
【００１２】
吸収性物品は、肌当接面側に配された液透過性のトップシートと、トップシートに対向して配置された液不透過性のバックシートと、トップシートとバックシートとの間に配置された吸収体と、を備える。これにより、吸収体は、トップシートとバックシートの間に挟まれた構造となっている。
【００１３】
吸収性物品の物性測定では、ＪＩＳ  Ｌ０１０５に規定する温湿度条件下（２０±２℃、６５±４％ＲＨ）で試料を平衡状態に保持し、体液吸収後における第１状態及び体液吸収前における第２状態における圧縮硬さ圧縮仕事量、圧縮率、ＭＩＵ、及びＭＭＤの値を要する。この「体液吸収後における第１状体」の測定値とは、上記のように、吸収性物品からトップシート、吸収体及びバックシートを有する部分、すなわち吸収体部を切り出し、０．９％生理食塩水を２０ｍＬ滴下して１０分経過後に測定した値をいう。
【００１４】
（圧縮硬さ）
吸収性物品の肌当接面側において、体液吸収後における第１状態の体液吸収前における第２状態に対する比率として、圧縮硬さは、１.０倍以上１．５倍以下である。圧縮硬さは、厚さ方向に圧縮する力に対して、どの様に変形するかを示すものであり、数値が１に近づく程、圧縮しがたい。図１は、圧縮硬さの測定方法を説明するためのグラフである。圧縮硬さの測定方法は、以下のとおりである。ハンディ圧縮試験機ＫＥＳ−Ｇ５（カトーテック株式会社製）を使用し、まず、試験台に試料を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮する。測定後、縦軸を圧縮応力、横軸を加圧子間の距離Ｔとした圧縮応力−変位線図が図１の曲線ＢＡとなる。この曲線ＢＡと直線ＢＣ直線及び直線ＡＣとで囲まれた面積（ａ）を図１に示す∠ＢＣＡを直角とする三角形ＡＢＣの面積で除した値を「圧縮硬さ」とする。体液吸収後における第１状態の体液吸収前における第２状態に対する圧縮硬さの比率として、上記の比率とすることにより、体液吸収後もある程度の硬さがあって変形しにくく、肌触りが維持できると考えられる。さらに、吸収性物品の肌当接面側において、圧縮硬さは、嵩高性の点から、第１状態が０．５０以上０．７０以下かつ第２状態が０．５０以上０．７０以下であることが好ましい。圧縮硬さは、例えば、吸収体中の高吸収性樹脂の重量％、分布状態、および高吸収性樹脂の性状等を調整することにより変化させることができる。
【００１５】
（圧縮仕事量）
吸収性物品の肌当接面側において、体液吸収後における第１状態の体液吸収前における第２状態に対する比率として、圧縮仕事量は、０．４５倍以上０．６５倍以下である。圧縮仕事量とは、圧縮性、すなわち、圧縮のしやすさを示すものであり、数値が大きい程圧縮されやすい。圧縮仕事量の測定方法は、圧縮硬さの測定と同様、ハンディ圧縮試験機ＫＥＳ−Ｇ５（カトーテック株式会社製）を使用する。まず、試験台に試料を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮する。試料を最大圧縮応力２０ｇｆ／ｃｍ２まで押しつぶしたときに生じた仕事量を「圧縮仕事量」とする。体液吸収後における第１状態の体液吸収前における第２状態に対する圧縮仕事量の比率として、上記の比率とすることにより、体液吸収の状態がクッション性として分かりやすく、取り換えのタイミングを把握しやすいことが考えられる。さらに、吸収性物品の肌当接面側において、圧縮仕事量は、吸収体表面のソフト感から、第１状態が５．５以上９．０以下、かつ第２状態が３．０以上５．０以下であることが好ましい。圧縮仕事量は、例えば、吸収体中の高吸収性樹脂の重量％、分布状態、および高吸収性樹脂の性状等を調整することにより変化させることができる。
【００１６】
吸収性物品の肌当接面側において、体液吸収後における第１状態の体液吸収前における第２状態に対する比率として、圧縮率は、０．３０倍以上０．４５倍以下である。圧縮率とは、試料にかかる圧力に対して、その体積がどの程度変化するかを表すものである。圧縮率の測定方法は、圧縮硬さ、圧縮仕事量の測定と同様、ハンディ圧縮試験機ＫＥＳ−Ｇ５（カトーテック株式会社製）を使用する。まず、試験台に試料を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮する。試料の厚さＴ０（ｍｍ）と荷重２０ｇｆ／ｃｍ２での厚さＴｍ（ｍｍ）から、圧縮率（％）＝（Ｔ０−Ｔｍ）／Ｔ０×１００で算出する。体液吸収後における第１状態の体液吸収前における第２状態に対する圧縮率の比率として、上記の比率とすることにより、吸収後も圧縮されやすく、柔らかいことが考えられる。さらに、吸収性物品の肌当接面側において、圧縮率は、吸収性物品の柔らかい感触が向上することから、第１状態が４０以上６０以下かつ第２状態が１５以上３０以下であることが好ましい。圧縮率は、例えば、吸収体中の高吸収性樹脂の重量％、分布状態、および高吸収性樹脂の性状等を調整することにより変化させることができる。
【００１７】
（ＭＩＵ、ＭＭＤ）
吸収性物品の肌当接面側において、体液吸収後における第１状態の体液吸収前における第２状態に対する比率として、ＭＩＵは、０．７倍以上０．９倍以下であり、ＭＭＤは、０．８５倍以上０．９５倍以下である。ＭＩＵとは、平均摩擦係数の略であり、ヒトが基材の表面の触れたときの滑らかさを定量的に示した値である。ＭＩＵの数値が大きい程、滑りにくい表面である。また、ＭＭＤとは、摩擦係数の平均偏差の略であり、ヒトが基材の表面に触れた時のざらつきを定量的に示した値である。ＭＭＤの数値が大きい程、ざらざら感のある表面である。ＭＩＵ及びＭＭＤの測定方法は、以下のとおりである。摩擦感テスターＫＥＳ−ＳＥ（カトーテック株式会社製）を使用し、試料を平滑な金属平面上に置き、試料上の幅０．５ｃｍ、長さ２ｃｍの領域に対して、速度０．０１ｃｍ／秒の一定速度で接触子を水平に移動させながら平均摩擦係数ＭＩＵ及び摩擦係数の平均偏差ＭＭＤを測定する。接触子には５ｍｍのピアノワイヤを使用し、接触子に加える荷重は、２５ｇｆとする。体液吸収後における第１状態の体液吸収前における第２状態に対するＭＩＵの比率として、上記の比率とすることにより、体液吸収後もさらっとした間隔となることが考えられる。さらに、吸収性物品の肌当接面側において、ＭＩＵは、着用したときに滑りにくいことから、第１状態が０．２０以上０．３５以下かつ第２状態が０．２０以上０．３５以下であることが好ましい。ＭＩＵは、例えば、トップシートの不織布の種類、構成繊維の繊度、親水度、および吸収体中の高吸収性樹脂の重量％、分布状態、および高吸収性樹脂の性状等を調整することにより変化させることができる。また、体液吸収後における第１状態の体液吸収前における第２状態に対するＭＭＤの比率として、上記の比率とすることにより、体液の吸収前後で濡れた感覚が少なく、不快感が小さくなることが考えられる。さらに、吸収性物品の肌当接面側において、ＭＭＤは、ごつごつした触感を回避できることから、第１状態が０．０１３５以上０．０１７以下かつ第２状態が０．０１３５以上０．０１７であることが好ましい。ＭＭＤは、例えば、トップシートの不織布の種類、構成繊維の繊度、親水度、および吸収体中の高吸収性樹脂の重量％、分布状態、および高吸収性樹脂の性状等を調整することにより変化させることができる。
【００１８】
（トップシート）
トップシートの基材は、血液、体液等の液体が吸収体へと移動するような液透過性を備えていればよく、例えば、エアースルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。強度及び加工性の点から、第１トップシートａ及び／又は第２トップシートｂは、２０ｇ／ｍ２以上４０ｇ／ｍ２以下の坪量と、１．０ｄｔｅｘ以上５．０ｄｔｅｘ以下の繊度を有する短繊維サーマルボンド不織布であることが好ましく、２０ｇ／ｍ２以上３０ｇ／ｍ２以下の坪量と、１.３ｄｔｅｘ以上４．０ｄｔｅｘ以下の短繊維サーマルボンド不織布であることがさらに好ましい。また、肌への刺激を低減させるために、トップシートに、ローション、酸化防止剤、抗炎症成分、ｐＨ調整剤、抗菌剤、保湿剤等を含有させることも好ましい。
【００１９】
（吸収体）
吸収体は、フラップパルプと高吸収性樹脂（ＳＡＰ）を含有し、前部から股部を経由して後部まで配置されている。吸収体の基材は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といった材料から形成される。この中で、吸収性の観点から、フラッフパルプが好ましい。かかるフラッフパルプとしては、木材パルプ及び合成繊維、ポリマー繊維等の非木材パルプを綿状に解繊したものをあげることができるまた、吸収性能および肌触りを損なわないよう、吸収体の基材の坪量を１００ｇ／ｍ２以上８００ｇ／ｍ２以下とすることが好ましい。
【００２０】
また、吸収体の高吸収性樹脂（ＳＡＰ）は、体液を吸収し、かつ、逆流を防止できるものであれば特に制限はなく、例えば、ポリアクリル酸ナトリウム、ポリアスパラギン酸、(デンプン−アクリル酸)グラフト共重合体、アクリル酸−ビニルアルコール)共重合体、 (イソブチレン−無水マレイン酸)共重合体及びそのケン化物、といった材料から形成される。この中で、重量当たりの吸収量の観点から、ポリアクリル酸ナトリウムが好ましい。また、吸収性能および肌触りを損なわないよう、吸収体のＳＡＰは、８０ｇ／ｍ２以上  ５００  ｇ／ｍ２以下の坪量とすることが好ましい。
【００２１】
ＳＡＰの吸水スピードは、吸収体部の膨らみ方、トップシート表面の凹凸に関与することから、吸収体の基材とＳＡＰは、基材間に高吸収性ポリマー粒子を固着したＳＡＰシートとすることが好ましい。また、ＳＡＰ粒子の漏洩防止や吸収体の形状を安定させるために、吸収体をキャリアシートに包むことが好ましい。キャリアシートの基材としては、親水性を有するものであればよく、ティシュ、吸収紙、エアレイド不織布等の親水性不織布をあげることができる。キャリアシートを複数備える場合は、キャリアシートの基材は同一のものであっても異なるものであってもよい。
【００２２】
吸収体の形状としては、一般に生理用ナプキンやおむつ、尿パッド等の吸収性物品に使用されるものであれば特に制限はなく、例えば、矩形状、砂時計状、Ｉ字状等をあげることができる。また、吸収体の表面にエンボス加工を施すと、体液の拡散をコントロールすると共に、使用者の体型に応じて吸収体が容易に変形するので好ましい。さらに、吸収体を２層以上重ねたものでもよい。
【００２３】
吸収体の上面への尿等の液体の拡散を促進するために、トップシートと吸収体の間に、液拡散性シートを設けることができる。液拡散性シートは、親水性不織布であることが好ましい。また、液拡散性シートの素材は、親水性不織布が使用でき、特に、エアースルー不織布が好ましい。また、液拡散性シートとしては、例えば、ポイントボンド不織布、スパンボンド不織布やメルトブロー不織布、あるいは、スパンボンド／メルトブロー、スパンボンド／メルトブローン／スパンボンドを積層した複合不織布があげられる。液拡散性シート７の厚さは、０．１ｍｍ以上が好ましく、その坪量は１５ｇ／ｍ２以上、特には１８ｇ／ｍ２以上が好ましい。厚さが０．１ｍｍ未満、あるいは、坪量が１５ｇ／ｍ２未満であると、吸収体の上面全体への液体の拡散が十分に行われないので好ましくない。また、液拡散性シートの形状は、特に制限はないが、体液がくまなく吸収体に拡散するように、吸収体の表面を完全に覆うことができる形状であることが好ましい。
【００２４】
（バックシート）
バックシートの基材は、吸収体が保持している体液が下着に漏れないような液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。バックシートには、下着等に粘着させる粘着剤を設け、その外側に剥離紙を設けることが好ましい。
【００２５】
強度および加工性の点から、バックシートの坪量は、１５ｇ／ｍ２以上４０ｇ／ｍ２以下程度であることが好ましく、１８ｇ／ｍ２以上のポリエチレンフィルムがさらに好ましい。また、装着時の蒸れを防止するため、バックシートは通気性を持たせることが好ましい。透湿性を備えさせるために、例えば、基材の樹脂フィルムにフィラーを配合することや、バックシートにエンボス加工を施すことがあげられる。フィラーとしては、炭酸カルシウムをあげることができ、その加工方法は、公知の方法を制限なく行うことができる。
【００２６】
吸収性物品は、トップシートとバックシート４との間に吸収体を挟持し、さらに適宜液拡散性シートや立体ギャザーを配置した後、トップシートとバックシートとを一部あるいは全周にわたってホットメルト接着剤を用いて固定することで、製造することができる。接着剤としては、融点が１００℃以上１８０℃以下程度の、スチレン／ブタジエン／スチレン系共重合体、スチレン／イソプレン／スチレン系共重合体等の合成ゴム系；又はエチレン−酢酸ビニル共重合体等のオレフィン系のホットメルト接着剤を使用できる。ホットメルト接着剤の塗布方法には、ノズルから溶融状態の接着剤を糸状に非接触で塗布するカーテンコート法やスパイラル法、接触式で塗布するスロット法等があり、公知のあらゆる方法が利用できる。
【００２７】
以下の実施例により、本発明をさらに具体的に説明する。なお、本発明はその要旨を超えない限り、以下の実施例の記載に限定されるものではない。
【００２８】
＜実施例１＞
実施例１の吸収性物品として、表１に示す仕様のパンツ型使い捨て紙おむつを作成した。トップシートは、坪量１５ｇ／ｍ２のスパンボンド不織布を用いた。吸収体は、ＳＡＰ含有率４２．５重量％のＳＡＰシート１層を用いた。また、バックシートは、２０ｇ／ｍ２の通気性ポリエチレンシートを実施例１〜４、比較例１〜４の吸収性物品に共通で使用した。この実施例１の吸収性物品を長手方向に長さ１００ｍｍ、幅方向に幅４０ｍｍに切断した吸収体部を測定試料とした。試料の構成としては、液透過性トップシートと、液不透過性のバックシートと、トップシートとバックシートの間に配置された吸収体を有している。
＜実施例２〜４及び比較例１〜５＞
実施例２〜４及び比較例においては、表１に示す組成でパンツ型使い捨て紙おむつの吸収性物品を作成し、実施例１と同様に切断した長さ１００ｍｍ、幅４０ｍｍの測定試料を得た。実施例１~４及び比較例１〜４について、物性測定及び官能評価を行った。物性測定では、各物性においてそれぞれ３回測定を行い、平均値を測定値とした。結果を表１に示す。
【００２９】
【表１】
2016220752.tif 000003
【００３０】
＜厚さ＞
吸収体部の厚さは、ハイトゲージ（株式会社ミツトヨ製）を用い、３５ｇｆ／ｃｍ２の荷重条件下で測定した。円形の錘（５０ｍｍφ）を吸収性物品の中央部分に載せ、ハイトゲージで錘の上面までの厚みを測定した後、錘の厚みを差引いて求めた。
【００３１】
＜圧縮硬さ、圧縮仕事量及び圧縮率の測定＞
ハンディ圧縮試験機ＫＥＳ−Ｇ５（カトーテック株式会社製）を使用し、圧縮硬さ、圧縮仕事量及び圧縮率を測定した。まず、試験台に試料を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮した。測定後、縦軸を圧縮応力、横軸を加圧子間の距離Ｔとした圧縮応力−変位線図が図１の曲線ＢＡとなる。この曲線ＢＡと直線ＢＣ直線及び直線ＡＣとで囲まれた面積（ａ）を図１に示す∠ＢＣＡを直角とする三角形ＡＢＣの面積で除した値を「圧縮硬さ」とした。また、試料を最大圧縮応力２０ｇｆ／ｃｍ２まで押しつぶしたときに生じた仕事量を「圧縮仕事量」とした。さらに、試料の厚さＴ０（ｍｍ）と荷重２０ｇｆ／ｃｍ２での厚さＴｍ（ｍｍ）から、「圧縮率（％）」＝Ｔ０−Ｔｍ／Ｔ０×１００を算出した。なお、厳密には点Ｂ及び点Ｃは、縦軸が０.５ｇｆ／ｃｍ２の点となる。
【００３２】
＜ＭＩＵ及びＭＭＤの測定＞
摩擦感テスターＫＥＳ−ＳＥ（カトーテック株式会社製）を使用し、ＭＩＤ及びＭＭＵの測定を行った。試料を平滑な金属平面上に置き、試料上の幅０．５ｃｍ、長さ２ｃｍの領域に対して、速度０．０１ｃｍ／秒の一定速度で接触子を水平に移動させながら平均摩擦係数ＭＩＵ及び摩擦係数の平均偏差ＭＭＤを測定した。接触子には５ｍｍのピアノワイヤを使用し、接触子に加える荷重は、２５ｇｆとした。測定値は、吸収性物品の長手方向と幅方向の平均値とした。
【００３３】
＜官能評価＞
使い捨て紙おむつを子供に使用している３１名の母親又は祖母に対して、体液吸収前後の吸収体部とトップシート表面に対する官能評価を行った。まず、吸収前の吸収体部及びトップシート表面を手で触らせ、柔らかさを５段階で評価させ、点数の平均値を評点とした。なお、評価基準としては、５点が最もよく、１点が最も悪い、とした。次に、吸収体部に０．９％食塩水２００ｍＬを滴下し、２分経過後、再び吸収体部及びトップシート表面を手で触らせて５段階で評価させ、点数の平均値を評点とした。結果を表１に示す。
【００３４】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【図１】
2016220752.tif 000004